(57)【要約】  本発明は、支持体上に薬物を保持する粘着剤層が形成された貼付剤であって、前記粘着剤層が、熱可塑性エラストマー、該エラストマー１００重量部に対して５０重量部を超え、８００重量部以下の不揮発性炭化水素油、およびリバスチグミンまたはその塩を含み、かつ、前記粘着剤層が、さらにその粘着剤層中の含有量が１０重量％以下の粘着付与剤を含んでいてもよい、貼付剤を提供する。【特許請求の範囲】
【請求項１】
支持体上に薬物を保持する粘着剤層が形成された貼付剤であって、
前記粘着剤層は、
熱可塑性エラストマー、
該エラストマー１００重量部に対して５０重量部を超え、８００重量部以下の不揮発性炭化水素油、および
リバスチグミンまたはその塩を含み、
前記粘着剤層は、さらに粘着付与剤を含んでいてもよく、該粘着付与剤の粘着剤層中の含有量が１０重量％以下である、貼付剤。
【請求項２】
粘着剤層中の不揮発性炭化水素油の含有量が２３．５重量％以上、８８重量％以下である、請求項１に記載の貼付剤。
【請求項３】
粘着剤層中の不揮発性炭化水素油の含有量が、熱可塑性エラストマー１００重量部に対して、１５０重量部を超え、２５０重量部以下である、請求項１または２に記載の貼付剤。
【請求項４】
粘着剤層中の不揮発性炭化水素油の含有量が５０重量％以上、７０重量％以下である、請求項１〜３のいずれか１項に記載の貼付剤。
【請求項５】
不揮発性炭化水素油が流動パラフィンである、請求項１〜４のいずれか１項に記載の貼付剤。
【請求項６】
不揮発性炭化水素油の４０℃における動粘度が、８０ｍｍ２／ｓ以上である請求項１〜５のいずれか１項に記載の貼付剤。
【請求項７】
熱可塑性エラストマーがスチレン系ブロック共重合体である、請求項１〜６のいずれか１項に記載の貼付剤。
【請求項８】
スチレン系ブロック共重合体がスチレン−イソプレン−スチレンブロック共重合体である、請求項７に記載の貼付剤。
【請求項９】
スチレン系ブロック共重合体がスチレン−イソプレン−スチレンブロック共重合体とスチレン‐イソプレンブロック共重合体との混合物である、請求項７に記載の貼付剤。
【請求項１０】
粘着剤層中に粘着付与剤を含まない、請求項１〜９のいずれか１項に記載の貼付剤。
【請求項１１】
粘着剤層中に抗酸化剤を含まない、請求項１〜１０のいずれか１項に記載の貼付剤。
【発明の詳細な説明】
【技術分野】
【０００１】
本発明はリバスチグミンを含有する貼付剤に関するものである。さらに詳しくは、リバスチグミンの皮膚透過性が高く、経皮吸収性が良好で、皮膚刺激性の低い貼付剤に関する。
【背景技術】
【０００２】
アルツハイマー型認知症は、大脳皮質において、細胞外β−アミロイドの沈着により神経細胞死ならびに神経原線維変化および老人斑形成をきたし、大脳皮質の萎縮、大脳のグルコース利用の低下、頭頂葉、側頭葉皮質、前頭前野皮質における灌流の低下等を生じて進行性の認知力低下を引き起こすことを特徴とする。認知症の患者は６５歳以上で人口の５％程度とされているが、このうち４０％がアルツハイマー型と言われており、神経細胞の消失、変性をきたす疾患の中では一番患者が多く、今後の高齢化社会においてますます深刻になり得る疾患であるといえる。【０００３】
それゆえ、アルツハイマー型認知症の進行した患者がひとりで生活することは困難であり、患者本人および介護する患者の家族にも生活の質（ＱＯＬ）の低下を招き、精神面および経済面において大きな社会負担を強いることになる。【０００４】
リバスチグミン、すなわち３−［（１Ｓ）−１−（ジメチルアミノ）エチル］フェニルＮ−エチル−Ｎ−メチルカルバメートのアルツハイマー型認知症に対する効果は、主としてアセチルコリンエステラーゼおよびブチリルコリンエステラーゼの阻害により、脳内アセチルコリンを増加させ、脳内コリン作動性神経系を活性化することによるものと考えられている。【０００５】
最近、リバスチグミンの貼付剤である「イクセロンパッチ」が上市されている。該貼付製剤は、経口薬のようにリバスチグミンが直接胃に入らないため、嘔吐などの副作用を抑えることができる、血中濃度の急激な上昇を抑えることができるなど、経口摂取しないことによる利点を多く有する。【０００６】
しかし、イクセロンパッチについては、国内の臨床試験において、安全性解析の対象となった８５８例中、適用部位の皮膚反応および刺激の有害事象が６６３例（７７．３％）に見られ、適用部位における皮膚刺激性が問題となっている（非特許文献１）。特に、アルツハイマー型認知症の患者には高齢者が多く、高齢者の皮膚では、皮脂の産生量の減少により保湿機能が低下して乾燥し、皮膚のバリア機能も低下する傾向が高いため、より皮膚症状が発現しやすい。かかる高齢の患者に強い皮膚刺激性を有する貼付剤を貼付すると、皮膚に何らかの有害現象が起こる可能性は非常に高い。【０００７】
リバスチグミンを含有する貼付剤としては、ポリアクリル酸エステルまたはポリメタクリル酸エステルからなるマトリックスに、リバスチグミンを抗酸化剤とともに含有させてなる経皮吸収型製剤（特許文献１）や、裏打ち層（支持体）と、ポリアクリル酸エステル、ポリメタクリル酸エステル、ポリイソブチレン、ポリブテン、スチレン−イソプレン−スチレンブロック共重合体等を含有するリバスチグミンの貯蔵層、シリコーンポリマーおよび粘着付与剤を含有する接着層を含む経皮吸収型製剤（特許文献２）が開示されているが、リバスチグミンを含有する貼付剤についての上記した皮膚刺激性の問題は、十分に解決されているとはいいがたい。【０００８】
一方、他の薬物の経皮吸収型製剤においては、たとえば抗ムスカリン薬であるトルテロジンの貼付剤について、ゴム系、アクリレート系またはシリコーン系接着層を用いた貼付剤が開示されている（特許文献３）。
また、薬物の安定性の観点から、薬物との相互作用の少ないゴム系粘着剤を用いた貼付剤が提案されている（特許文献４〜６）。
【先行技術文献】
【特許文献】
【０００９】
【特許文献１】国際公開第９９／０３４７８２号パンフレット
【特許文献２】国際公開第２００７／０６４４０７号パンフレット
【特許文献３】国際公開第２０００／１２０７０号パンフレット
【特許文献４】特開２００１−３０２５０２号公報
【特許文献５】特開平９−２９１０２８号公報
【特許文献６】特開平１０−３１６５５９号公報
【非特許文献】
【００１０】
【非特許文献１】医薬品インタビューフォーム「イクセロンパッチ」（リバスチグミン経皮吸収型製剤）；２０１１年７月改訂版
【発明の概要】
【発明が解決しようとする課題】
【００１１】
本発明者らは、たとえば特許文献３〜６に記載の粘着剤層成分を用いて、薬剤としてリバスチグミンを含有する貼付剤の開発を試みた。ところが、ゴム系の粘着剤等を含む従来の粘着剤層を有する貼付剤において、リバスチグミンの十分な放出性が確保できないことが判明した。また、前記貼付剤においては、十分な皮膚粘着性を付与するために通常粘着付与剤を添加する必要があるが、かかる粘着付与剤に起因して皮膚刺激が生じることも判明した。【００１２】
上記の問題等を鑑みて、本発明の目的は、十分な皮膚粘着性を有しながら皮膚刺激性が低く、かつリバスチグミンの皮膚透過性が良好で、十分な経皮吸収性を示す貼付剤を提供することにある。
【課題を解決するための手段】
【００１３】
本発明者らは、前記課題の解決のため鋭意検討を重ねた結果、粘着剤層を形成する成分として、熱可塑性エラストマーと、該エラストマーに対して特定重量比の不揮発性炭化水素油を用い、かつ粘着付与剤の含有量を減らすことにより、十分な皮膚粘着性を確保しつつ皮膚刺激性を低減することができた。さらには、リバスチグミンの皮膚透過性が良好であり、十分な経皮吸収性を示したことから、本発明を完成するに至った。【００１４】
すなわち、本発明は、以下の［１］〜［１３］に関する。
［１］  支持体上に薬物を保持する粘着剤層が形成された貼付剤であって、
前記粘着剤層は、
熱可塑性エラストマー、
該エラストマー１００重量部に対して５０重量部を超え、８００重量部以下の不揮発性炭化水素油、および
リバスチグミンまたはその塩を含み、
前記粘着剤層は、さらに粘着付与剤を含んでいてもよく、該粘着付与剤の粘着剤層中の含有量が１０重量％以下である、貼付剤。
［２］  粘着剤層中の不揮発性炭化水素油の含有量が２３．５重量％以上、８８重量％以下である、上記［１］に記載の貼付剤。
［３］  粘着剤層中の不揮発性炭化水素油の含有量が、熱可塑性エラストマー１００重量部に対して、１５０重量部を超え、２５０重量部以下である、上記［１］または［２］に記載の貼付剤。
［４］  粘着剤層中の不揮発性炭化水素油の含有量が５０重量％以上、７０重量％以下である、上記［１］〜［３］のいずれかに記載の貼付剤。
［５］  不揮発性炭化水素油が流動パラフィンである、上記［１］〜［４］のいずれかに記載の貼付剤。
［６］  不揮発性炭化水素油の４０℃における動粘度が、８０ｍｍ２／ｓ以上である、上記［１］〜［５］のいずれかに記載の貼付剤。
［７］  熱可塑性エラストマーがスチレン系ブロック共重合体である、上記［１］〜［６］のいずれかに記載の貼付剤。
［８］  スチレン系ブロック共重合体がスチレン−イソプレン−スチレンブロック共重合体である、上記［７］に記載の貼付剤。
［９］  スチレン系ブロック共重合体がスチレン−イソプレン−スチレンブロック共重合体とスチレン‐イソプレンブロック共重合体との混合物である、上記［７］に記載の貼付剤。
［１０］  粘着剤層中に粘着付与剤を含まない、上記［１］〜［９］のいずれかに記載の貼付剤。
［１１］  粘着剤層中に抗酸化剤を含まない、上記［１］〜［１０］のいずれかに記載の貼付剤。
［１２］  支持体上に薬物を保持する貯蔵層および粘着剤層が形成された貼付剤であって、
前記貯蔵層はリバスチグミンまたはその塩を含み、
前記粘着剤層は、
熱可塑性エラストマー、および
該エラストマー１００重量部に対して５０重量部を超え、８００重量部以下の不揮発性炭化水素油を含み、
前記粘着剤層は、さらに粘着付与剤を含んでいてもよく、該粘着付与剤の粘着剤層中の含有量が１０重量％以下である、貼付剤。
［１３］  粘着剤層中の不揮発性炭化水素油の含有量が２３．５重量％以上、８８重量％以下である、上記［１２］に記載の貼付剤。
【発明の効果】
【００１５】
本発明の貼付剤は、リバスチグミンの皮膚透過性が良好で優れた経皮吸収性を示す。また、皮膚に貼付した際に十分な皮膚粘着性を有し、かつ皮膚刺激性が低い。
【発明を実施するための形態】
【００１６】
本発明の貼付剤（第１態様の貼付剤）は、支持体上に薬物を保持する粘着剤層が形成されてなり、前記粘着剤層は熱可塑性エラストマー、該エラストマー１００重量部に対して５０重量部を超え、８００重量部以下の不揮発性炭化水素油、およびリバスチグミンまたはその塩を含み、かつ粘着付与剤を含んでいてもよく、その粘着剤層中における含有量は１０重量％以下である。
【００１７】
本発明の貼付剤は、経皮吸収させる有効成分として、リバスチグミンまたはその塩を粘着剤層中に含む。
【００１８】
リバスチグミンの塩としては、具体的には、リバスチグミンと酢酸、プロピオン酸、酪酸等のモノカルボン酸；シュウ酸、マロン酸、フマル酸、コハク酸、マレイン酸等のジカルボン酸；ヒドロキシ酢酸、乳酸、リンゴ酸、クエン酸、酒石酸等のヒドロキシカルボン酸；炭酸；メタンスルホン酸、エタンスルホン酸等のアルカンスルホン酸；グルタミン酸等のアミノ酸などの有機酸との酸付加塩、塩酸、臭化水素酸、硫酸、硝酸、リン酸等の無機酸との酸付加塩を挙げることができる。その中でも、入手のしやすさおよび粘着剤層における分散性等の観点から、酒石酸リバスチグミンが好ましい。
【００１９】
本発明においては、上記したリバスチグミンおよびその塩からなる群より１種または２種以上を選択して用いることができる。なお、粘着剤層中での分散性および経皮吸収性の観点からは、遊離（塩基）型のリバスチグミンを用いることが好ましい。
【００２０】
貼付剤におけるリバスチグミンの含有量は、特に限定されないが、粘着剤層における分散性や経皮吸収性を考慮すると、粘着剤層中において好ましくは１重量％〜３０重量％、さらに好ましくは２．５重量％〜２５重量％、最も好ましくは４重量％〜２０重量％である。また、入浴時の貼付剤の耐剥離性等を考慮した場合、１５重量％以下が好ましい。
【００２１】
本発明において用いる「熱可塑性エラストマー」とは、熱を加えると軟化して流動性を示し、冷却すればゴム状弾性体に戻る熱可塑性を示すエラストマーであり、ウレタン系、アクリル系、スチレン系、オレフィン系など、各種の熱可塑性エラストマーが挙げられる。特に、本発明の目的である十分な皮膚粘着性と低皮膚刺激性を両立させる観点から、スチレン系熱可塑性エラストマー、特に、スチレン系ブロック共重合体が好ましく用いられる。
【００２２】
熱可塑性エラストマーとしてのスチレン系ブロック共重合体として、具体的には、スチレン‐ブタジエンブロック共重合体、スチレン‐ブタジエン‐スチレンブロック共重合体、スチレン‐イソプレンブロック共重合体、スチレン−イソプレン−スチレンブロック共重合体、スチレン‐エチレン／ブチレンブロック共重合体、スチレン‐エチレン／ブチレン‐スチレンブロック共重合体、スチレン‐エチレン／プロピレンブロック共重合体、スチレン‐エチレン／プロピレン‐スチレンブロック共重合体、スチレン‐イソブチレンブロック共重合体、スチレン‐イソブチレン‐スチレンブロック共重合体などが挙げられる。なお、前記において、「エチレン／ブチレン」はエチレンおよびブチレンの共重合体ブロックを示し、「エチレン／プロピレン」はエチレンおよびプロピレンの共重合体ブロックを示す。これらスチレン系ブロック共重合体は、１種のみを用いても、２種以上を組合せて用いてもよい。
【００２３】
上記スチレン系ブロック共重合体のうち、十分な皮膚粘着性および低皮膚刺激性の両立のほか、貼付剤用製品の入手性や取り扱い性の観点から、スチレン−イソプレン−スチレンブロック共重合体およびスチレン‐イソプレンブロック共重合体からなる群より選択される１種または２種以上が好ましく用いられる。特に、スチレン−イソプレン−スチレンブロック共重合体とスチレン‐イソプレンブロック共重合体の混合物を用いることが、粘着性の観点から好ましい。なお、スチレン‐イソプレンブロック共重合体の混合比率が低すぎると皮膚粘着性が低下する傾向となり、高すぎると粘着剤層の形状維持性が低下する傾向となり、皮膚に貼付した際、剥離後皮膚に糊残りが生じるなどの、不具合が生じる可能性がある。このため、スチレン−イソプレン−スチレンブロック共重合体とスチレン‐イソプレンブロック共重合体の混合比率は、重量比で、１０／９０〜８２／１８が好ましく、２０／８０〜７５／２５がより好ましく、３０／７０〜７０／３０がさらに好ましい。
【００２４】
本発明の目的には、スチレン−イソプレン−スチレンブロック共重合体は、共重合体におけるスチレン含有量が５重量％〜６０重量％であるものが好ましく、１０重量％〜５０重量％であるものがより好ましい。また、ゲルろ過クロマトグラフィーにより測定した重量平均分子量が２０，０００〜５００，０００であるものが好ましく、３０，０００〜３００，０００であるものがより好ましい。また、スチレン‐イソプレンブロック共重合体としては、共重合体におけるスチレン含有量が５重量％〜５０重量％であるものが好ましく、１０重量％〜４０重量％であるものがより好ましい。また、ゲルろ過クロマトグラフィーにより測定した重量平均分子量が１０，０００〜５００，０００であるものが好ましく、２０，０００〜３００，０００であるものがより好ましい。なお、スチレン−イソプレン−スチレンブロック共重合体とスチレン‐イソプレンブロック共重合体の混合物は、ゲルろ過クロマトグラフィーにより測定した重量平均分子量が２０，０００〜５００，０００であるものが好ましく、３０，０００〜３００，０００であるものがより好ましい。
【００２５】
スチレン−イソプレン−スチレンブロック共重合体およびスチレン‐イソプレンブロック共重合体は、それぞれ、自体公知の方法により製造した共重合体を用いることができる。また、スチレン−イソプレン−スチレンブロック共重合体およびスチレン‐イソプレンブロック共重合体は、それぞれ、上記の特性を満たす市販の製品を使用することがきる。また、スチレン−イソプレン−スチレンブロック共重合体とスチレン‐イソプレンブロック共重合体の混合物も市販されており、上記の特性を満たすスチレン−イソプレン−スチレンブロック共重合体とスチレン‐イソプレンブロック共重合体とが上記の混合比率で混合された混合物の市販品を好適に使用することができる。
市販品としては、たとえば、ＫＲＡＴＯＮ  ＰＯＬＹＭＥＲＳ社製の「ＫＲＡＴＯＮ  Ｄ１１６１」、「ＫＲＡＴＯＮ  Ｄ１１６３」、「ＫＲＡＴＯＮ  Ｄ１１１３」、「ＫＲＡＴＯＮ  Ｄ１１１９」、ＪＳＲ社製の「ＪＳＲ  ＳＩＳ５２２９」、「ＪＳＲ  ＳＩＳ５４０３」、「ＪＳＲ  ＳＩＳ５５０５」等が挙げられる。
【００２６】
粘着剤層における熱可塑性エラストマーの含有量が少な過ぎると、粘着剤層の形状維持性が低下する傾向となり、多過ぎると皮膚粘着性が不十分な傾向となる。従って、本発明の貼付剤の粘着剤層中における熱可塑性エラストマー含有量は、８重量％以上が好ましく、より好ましくは１０重量％以上、より一層好ましくは１２重量％以上、さらに好ましくは１５重量％以上、さらに一層好ましくは１８重量％以上、特に好ましくは２０重量％以上、特に一層好ましくは２４重量％以上、最も好ましくは２８重量％以上である。また、６６重量％以下が好ましく、より好ましくは６５重量％以下、より一層好ましくは６４重量％以下、さらに好ましくは４９重量％以下、さらに一層好ましくは３９重量％以下である。
【００２７】
なお、より具体的な好適態様として、粘着剤層中における熱可塑性エラストマー含有量は、８重量％〜６６重量％を挙げることができ、より好ましくは１０重量％〜６４重量％、特に好ましくは１２重量％〜４９重量％、最も好ましくは１５重量％〜３８重量％である。
【００２８】
本発明の貼付剤において、粘着剤層は不揮発性炭化水素油を含有する。
【００２９】
不揮発性炭化水素油としては、炭素数が２０〜４０程度の鎖式飽和炭化水素または炭素数２０〜４０程度の鎖式不飽和炭化水素が好ましく、たとえば、流動パラフィン、スクアレン、スクアラン、プリスタン等が挙げられる。なかでも入手のしやすさの観点において、流動パラフィンがより好ましい。流動パラフィンは、無色無臭の液状の炭素数２０以上のアルカンの混合物であるが、本発明においては、日本薬局方、米国薬局方等に規定する規格に適合するもの等を好ましく用いることができる。不揮発性炭化水素油は粘度の高いものが好ましく、特に粘度の高い流動パラフィンを用いることが、粘着性の観点から好ましい。
【００３０】
具体的には、不揮発性炭化水素油は４０℃における動粘度が６０ｍｍ２／ｓ以上であるものが好ましく、さらに好ましくは７０ｍｍ２／ｓ以上、特に好ましくは８０ｍｍ２／ｓ以上である。なお、動粘度の上限は特に限定されないが、例えば、取扱いのしやすさや、入手のしやすさ等の観点から、５００ｍｍ２／ｓ以下が好ましく、２５０ｍｍ２／ｓ以下がより好ましい。
【００３１】
本発明の貼付剤は、上記した不揮発性炭化水素油を、熱可塑性エラストマー１００重量部に対して、５０重量部を超えて８００重量部以下の重量比で含有する。熱可塑性エラストマー１００重量部に対する不揮発性炭化水素油の含有量が８００重量部より多くなると、粘着剤層の形状の維持が困難となる。一方、不揮発性炭化水素油の含有量が５０重量部以下であると、粘着剤が硬くなりすぎることにより十分な皮膚粘着性が得られない傾向があり、特に、貼付時の皮膚の動きに対する追随性が悪くなり、貼付中に脱落する場合がある。このような観点から、粘着剤層中における不揮発性炭化水素油の含有量は、熱可塑性エラストマー１００重量部に対し、５１重量部〜８００重量部が好ましく、さらに好ましくは６０重量部〜６００重量部、特に好ましくは７０重量部〜５００重量部である。また、この範囲内においても、不揮発性炭化水素油の含量が多いと、粘着性能のうち、剥離応力が低くなる傾向があり、かつ、保存時や貼付時の粘着剤のはみ出しが見られ、包材や衣服に付着する不具合が出やすい傾向にある。一方、不揮発性炭化水素油の含量が少ないと、特に、発汗時や入浴時の皮膚粘着性が低下し、貼付剤が脱落してしまう可能性がある。このような観点から、粘着剤層中における不揮発性炭化水素油の含有量は、熱可塑性エラストマー１００重量部に対し、８０重量部〜４００重量部が好ましく、さらに好ましくは９０重量部〜３５０重量部、特に好ましくは１００重量部〜３００重量部である。さらに、不揮発性炭化水素油として、４０℃における動粘度が８０ｍｍ２／ｓ未満の流動パラフィンを使用する場合、粘着剤層中における不揮発性炭化水素油の含有量は、熱可塑性エラストマー１００重量部に対し１５０重量部〜２５０重量部が好ましく、より好ましくは１５１重量部〜２５０重量部、特に好ましくは１５３重量部〜２４８重量部、最も好ましくは１５５重量部〜２４５重量部である。
【００３２】
また、粘着剤層中における不揮発性炭化水素油の含有量は、２３．５重量％以上が好ましく、より好ましくは２５重量％以上、より一層好ましくは２６．５重量％以上、さらに好ましくは３５重量％以上、さらに一層好ましくは４５重量％以上、特に好ましくは５０重量％以上である。また、８８重量％以下が好ましく、より好ましくは８５重量％以下、より一層好ましくは８３重量％以下、さらに好ましくは７０重量％以下、さらに一層好ましく６８重量％以下である。
【００３３】
なお、より具体的な好適態様として、粘着剤層中における不揮発性炭化水素油の含有量は、２６．５重量％〜８３重量％を挙げることができ、さらに好ましくは３５重量％〜８０重量％、特に好ましくは５０重量％〜７０重量％である。
【００３４】
本発明においては、皮膚刺激性低減の観点から、粘着剤層には、抗酸化剤を含まないことが好ましい。ここでいう抗酸化剤とは、薬物の酸化劣化を防止する目的で添加するものであり、たとえば、ジブチルヒドロキシトルエン、アスコルビン酸ステアリン酸エステル、トコフェロール、酢酸トコフェロール等のトコフェロールエステル誘導体、ブチルヒドロキシアニソール、２−メルカプトベンズイミダゾール、アントシアニン、カテキンなどが挙げられる。
【００３５】
本発明の貼付剤において、粘着剤層中におけるリバスチグミンの分散性や経皮吸収性を高める観点から、粘着剤層はさらにアルコール系溶媒、アミド系溶媒、エステル系溶媒、液状の有機酸、カルボン酸塩、ラクトン、および界面活性剤からなる群から選択される１種または２種以上を含んでいてもよい。
【００３６】
アルコール系溶媒としては、たとえば、ラウリルアルコール、イソステアリルアルコール、２−オクチルドデカノール等の炭素数１２〜２０程度の常温で液状の高級飽和脂肪族アルコール；オレイルアルコール等の炭素数１２〜２０程度の常温で液状の高級不飽和脂肪族アルコール；エチレングリコール、プロピレングリコール、グリセリン、１，３−ブタンジオール、分子量１００〜６００程度のポリエチレングリコール等の常温で液状の多価アルコールなどが挙げられる。なお、本明細書中の「常温」とは、日本薬局方の通則における１５〜２５℃の範囲である。
【００３７】
なかでも、リバスチグミンの溶解性を向上させる観点から、エチレングリコール、プロピレングリコール、グリセリン、１，３−ブタンジオール、ポリエチレングリコール等の常温で液状の多価アルコールが好ましく、エチレングリコール、プロピレングリコール、１，３−ブタンジオール、分子量１００〜６００程度のポリエチレングリコール等の常温で液状のジオールがより好ましい。
【００３８】
アミド系溶媒としては、たとえばＮ−メチル−２−ピロリドン、２−ピロリドン等のピロリドン；１，３−ジメチル−２−イミダゾリジノン等のイミダゾリジノン；クロタミトン等のＮ−置換トルイジン；ホルムアミド、Ｎ−メチルホルムアミド、Ｎ，Ｎ−ジメチルホルムアミド、Ｎ−メチルアセトアミド、Ｎ，Ｎ−ジメチルアセトアミド、Ｎ−メチルプロパンアミド等のアルカンアミドなどが挙げられる。
【００３９】
上記アミド系溶媒のうち、リバスチグミンの溶解性、分散性および経皮吸収性を向上させる観点から、Ｎ−メチル−２−ピロリドン、クロタミトン、Ｎ，Ｎ−ジメチルホルムアミド、Ｎ，Ｎ−ジメチルアセトアミドが好ましく、Ｎ−メチル−２−ピロリドン、クロタミトンがより好ましい。
【００４０】
エステル系溶媒としては、たとえば長鎖脂肪酸と一価の脂肪族アルコールとのエステル、中鎖脂肪酸トリグリセリド、多価カルボン酸と一価の脂肪族アルコールとのエステル、炭酸エステル等が挙げられる。
【００４１】
長鎖脂肪酸と一価の脂肪族アルコールとのエステルとしては、炭素数１２〜２０の長鎖飽和脂肪酸と炭素数１〜２０の一価の脂肪族アルコールとの常温で液状のエステルが好ましく、たとえばミリスチン酸エチル、ミリスチン酸イソプロピル、ミリスチン酸オクチルドデシル等の常温で液状のミリスチン酸エステル、パルミチン酸エチル、パルミチン酸イソプロピル、パルミチン酸イソステアリル等の常温で液状のパルミチン酸エステル、ステアリン酸イソプロピル等の常温で液状のステアリン酸エステルなどが挙げられる。また、炭素数１２〜２０の長鎖不飽和脂肪酸と炭素数１〜２０の一価の脂肪族アルコールとのエステルも好ましく用いることができ、たとえばオレイン酸エチル、オレイン酸デシル、オレイン酸オレイル等の常温で液状のオレイン酸エステル、リノール酸エチル、リノール酸イソプロピル等の常温で液状のリノール酸エステルなどを挙げることができる。
【００４２】
中鎖脂肪酸トリグリセリドは、カプロン酸、カプリル酸、カプリン酸、ラウリン酸等の炭素数６〜１２程度の脂肪酸と、グリセリンよりなるトリグリセリドであり、本発明においては、常温で液状のカプリル酸トリグリセリド、カプリル酸およびカプリン酸のトリグリセリド混合物、カプリル酸、カプリン酸およびラウリン酸のトリグリセリド混合物等を用いることができる。また、これらを多く含む常温で液状の油脂を用いることもできる。かかる油脂としては、落花生油、オリーブ油、ヒマシ油等を挙げることができる。
【００４３】
なお、本発明においては、常温で液状の中鎖脂肪酸トリグリセリド、または常温で液状の中鎖脂肪酸トリグリセリド含有油脂として、医薬品用として市販されている製品を用いることもできる。
【００４４】
多価カルボン酸と一価の脂肪族アルコールとのエステルとしては、たとえば、アジピン酸ジエチル、アジピン酸ジイソプロピル等の常温で液状のアジピン酸ジエステル、セバシン酸ジエチル、セバシン酸ジイソプロピル、セバシン酸ジオクチルドデシル等の常温で液状のセバシン酸ジエステルなど、炭素数２〜１２のジカルボン酸と、炭素数１〜２０の一価の脂肪族アルコールとの常温で液状のジエステルを挙げることができる。
【００４５】
炭酸エステルとしては、炭酸と炭素数２〜１０のジオールとの環状炭酸エステル、たとえば炭酸エチレン、炭酸プロピレン、炭酸ビニレン等が挙げられ、炭酸プロピレンが好ましい。
【００４６】
上記のエステル系溶媒のなかでも、ミリスチン酸エステル、中鎖脂肪酸トリグリセリド混合物、セバシン酸ジエステル、炭酸エステルが好ましく、ミリスチン酸イソプロピル、カプリル酸およびカプリン酸のトリグリセリド混合物、セバシン酸ジエチル、炭酸プロピレンがより好ましい。
【００４７】
本発明においては、上記アルコール系溶媒、アミド系溶媒およびエステル系溶媒は、必要に応じてこれらより１種または２種以上を選択して用いることができる。これら溶媒の含有量としては、粘着剤層全量に対し好ましくは０．１重量％〜２０重量％であり、より好ましくは０．５重量％〜１５重量％である。
【００４８】
液状の有機酸としては、たとえば酢酸、プロピオン酸、酪酸、吉草酸、イソ吉草酸、カプロン酸、エナント酸（ヘプタン酸）、カプリル酸、ペラルゴン酸（ノナン酸）等の脂肪族モノカルボン酸；オレイン酸、リノール酸、アラキドン酸、ドコサヘキサエン酸等の脂肪族不飽和モノカルボン酸；乳酸（ＤＬ−乳酸、もしくは、Ｌ−乳酸および／またはＤ−乳酸と無水乳酸の混合物）等のヒドロキシカルボン酸；メトキシ酢酸等のアルコキシ基で置換された液状のカルボン酸；メタンスルホン酸等のスルホン酸などが挙げられる。
【００４９】
これらの液状の有機酸は、リバスチグミンの溶解を補助する機能を有し、その結果、低溶解性であるリバスチグミンを粘着剤層中において高濃度に含有させることができるとともに、分散性も向上させることができ、さらに経皮吸収性を向上させる効果を有する。このような観点から、これら液状の有機酸のうち、日本薬局方乳酸、オレイン酸が好ましく用いられ、日本薬局方乳酸が特に好ましく用いられる。
【００５０】
本発明においては、必要に応じて上記液状の有機酸から１種または２種以上を選択して含有させることができる。液状の有機酸の含有量としては、粘着剤層全量に対し好ましくは０．１重量％〜２０重量％であり、より好ましくは０．５重量％〜１５重量％である。
【００５１】
カルボン酸塩としては、脂肪族モノカルボン酸、脂環式モノカルボン酸、脂肪族ジカルボン酸等の塩が挙げられる。
【００５２】
脂肪族モノカルボン酸としては、たとえば酢酸、酪酸、ヘキサン酸等の炭素数が２〜７の短鎖脂肪酸、たとえばオクタン酸、デカン酸等の炭素数８〜１１の中鎖脂肪酸、たとえばミリスチン酸、ステアリン酸、イソステアリン酸、オレイン酸等の炭素数１２以上の長鎖脂肪酸、たとえばグリコール酸、乳酸、３−ヒドロキシ酪酸、マンデル酸等のヒドロキシモノカルボン酸、たとえばメトキシ酢酸等のアルコキシ基で置換されたモノカルボン酸、たとえばレブリン酸等のケトモノカルボン酸などを挙げることができる。
【００５３】
脂環式モノカルボン酸としては、たとえばシクロヘキサンカルボン酸等の炭素数が６〜８の脂環式モノカルボン酸を挙げることができる。
【００５４】
脂肪族ジカルボン酸としては、たとえばセバシン酸、アジピン酸、リンゴ酸、マレイン酸、フマル酸等を挙げることができる。
【００５５】
好ましいカルボン酸としては、炭素数１２以上の長鎖脂肪酸、ヒドロキシモノカルボン酸を挙げることができ、たとえば、ミリスチン酸、ステアリン酸、イソステアリン酸、オレイン酸、乳酸を挙げることができる。より好ましくはオレイン酸、乳酸である。
【００５６】
上記カルボン酸の塩としては、たとえば、ナトリウム塩、カリウム塩等のアルカリ金属塩、カルシウム塩などのアルカリ土類金属塩や、アミン塩が挙げられるが、入手のしやすさ、安定性および経皮吸収性の向上効果の観点から、ナトリウム塩が好ましく用いられる。
【００５７】
また、ラクトンとしては、たとえばアスコルビン酸、イソアスコルビン酸等の５員環ラクトン等を挙げることができる。
【００５８】
本発明の貼付剤においては、薬剤の安定性向上効果、または経皮吸収性向上効果を考慮すると、カルボン酸塩またはラクトンとしては、オレイン酸ナトリウム、乳酸ナトリウム、アスコルビン酸またはイソアスコルビン酸が好ましく用いられる。
【００５９】
本発明の貼付剤にカルボン酸塩またはラクトンを含有させる場合の粘着剤層における含有量としては、特に限定されないが、リバスチグミン１モルに対し、好ましくは０．１モル以上５モル以下、さらに好ましくは０．２モル以上３モル以下である。リバスチグミン１モルに対する添加量が０．１モルより少ない場合には、十分な経皮吸収性向上効果が得られないことがあり、リバスチグミン１モルに対する添加量が５モルより多い場合には、粘着特性等の製剤物性が悪化することがある。
【００６０】
界面活性剤としては、ポリオキシエチレンモノラウレート等のポリオキシエチレン脂肪酸エステル、ポリオキシエチレンソルビットテトラオレエート等のポリオキシエチレンソルビット脂肪酸エステル、ポリオキシエチレンソルビタンモノオレエート、ポリオキシエチレンソルビタンモノラウレート、ポリオキシエチレンソルビタンモノパルミテート等のポリオキシエチレンソルビタン脂肪酸エステル、ソルビタンモノラウレート、ソルビタンモノオレエート、ソルビタンセスキオレエート、ソルビタントリオレエート等のソルビタン脂肪酸エステル、グリセリンモノオレエート、ポリオキシエチレンヒマシ油誘導体、ポリオキシエチレン硬化ヒマシ油等のグリセリン脂肪酸エステル、ポリオキシエチレンラウリルエーテル、ポリオキシエチレンオレイルエーテル等のポリオキシエチレン高級脂肪族アルコールエーテル、ポリオキシエチレンノニルフェニルエーテル等のポリオキシエチレンアルキルフェニルエーテル、プルロニックＬ−３１、プルロニックＬ−４４等のポリオキシエチレンポリオキシプロピレン共重合体などの非イオン性界面活性剤、ラウリル硫酸ナトリウム等のアルキル硫酸ナトリウム類などの陰イオン性界面活性剤、アルキルトリメチルアンモニウム塩、アルキルジメチルアンモニウム塩等の陽イオン性界面活性剤、アルキルジメチルアミンオキシド、アルキルカルボキシベタイン等の両性界面活性剤が挙げられ、これらより１種または２種以上を選択して用いることができる。
【００６１】
上記界面活性剤のうち、経皮吸収性を高める上で、常温で液状の非イオン性界面活性剤が好ましく、常温で液状のソルビタン脂肪酸エステルがより好ましく、ソルビタンモノラウレートが特に好ましい。
【００６２】
本発明の貼付剤において、界面活性剤を含有させる場合の粘着剤層中における含有量としては、好ましくは０．０１重量％〜１０重量％、より好ましくは０．１重量％〜５重量％である。
【００６３】
本発明の貼付剤においては、上記のような含有量および含有量比にて熱可塑性エラストマーと不揮発性炭化水素油を含有させて粘着剤層とすることにより、良好な皮膚粘着性を発揮させることができるが、粘着剤層には、必要に応じて粘着付与剤を含有させてもよい。
【００６４】
ここで粘着付与剤とは、通常貼付剤の分野で皮膚粘着性を付与するために汎用される樹脂であって、たとえばロジン系樹脂、ポリテルペン樹脂、クマロン‐インデン樹脂、石油系樹脂、テルペン‐フェノール樹脂、脂環族飽和炭化水素樹脂等が挙げられ、これらより１種または２種以上を選択して用いることができる。
【００６５】
しかし、粘着剤層に粘着付与剤を含有させる場合、皮膚刺激性の低減等の観点から、粘着剤層中における粘着付与剤の含有量は、１０重量％以下とする。該含有量は、好ましくは５重量％以下、より好ましくは２重量％以下、さらに好ましくは１重量％以下であり、粘着付与剤を含まないことが最も好ましい。すなわち、貼付剤の皮膚粘着性との関連から、粘着付与剤の含有量は、熱可塑性エラストマーおよび不揮発性炭化水素油の種類、含有量、およびその含有量比に応じて調製され、粘着付与剤を含有させることなく、十分な皮膚粘着性が得られる場合、粘着付与剤は不要である。
【００６６】
本発明の貼付剤を形成する粘着剤層においては、本発明の特徴を損なわない範囲で、任意成分として、賦形剤、分散剤、安定化剤、粘稠剤、軟化剤、着香剤、着色剤等、製剤学上一般的な添加剤を含有させてもよい。
【００６７】
本発明において用いられる賦形剤としては、たとえば、無水ケイ酸、軽質無水ケイ酸、含水ケイ酸等のケイ素化合物；エチルセルロース、メチルセルロース、ヒドロキシプロピルセルロース、ヒドロキシプロピルメチルセルロース等のセルロース誘導体；ポリビニルアルコール等の合成水溶性高分子；乾燥水酸化アルミニウムゲル、含水ケイ酸アルミニウム等のアルミニウム化合物；カオリン、酸化チタン等の顔料などが挙げられる。
本発明においては、必要に応じて、上記したものから１種または２種以上を選択して用いることができる。
【００６８】
本発明において用いられる分散剤としては、アラビアゴム、アルギン酸プロピレングリコールエステル、ジオクチルスルホコハク酸ナトリウム、レシチン等が挙げられる。
本発明においては、必要に応じて、上記したものから１種または２種以上を選択して用いることができる。
【００６９】
本発明において用いられる安定化剤としては、ステアリン酸亜鉛、ゼラチン、デキストラン、ポビドン等が挙げられる。
本発明においては、必要に応じて、上記したものから１種または２種以上を選択して用いることができる。
【００７０】
本発明において用いられる粘稠剤としては、カルボキシビニルポリマー、キサンタンガム、トラガント、ローカストビーンガム等が挙げられる。
本発明においては、必要に応じて、上記したものから１種または２種以上を選択して用いることができる。
【００７１】
本発明において用いられる軟化剤としては、たとえば、アルモンド油、ナタネ油、綿実油・大豆油混合物、プロセス油、牛脂等の油脂類；精製ラノリン等のロウ類；乳酸セチル等の常温で固形状のエステル類；ポリイソプレンゴム、ポリブテン、生ゴム等のゴム類；結晶セルロース等の高分子；アラントイン等が挙げられる。
本発明においては、必要に応じて、上記したものから１種または２種以上を選択して用いることができる。
【００７２】
本発明において用いられる着香剤としては、ｄ−カンフル、ｄｌ−カンフル、ｄ−ボルネオール、ｄｌ−ボルネオール、シンナムアルデヒド、ハッカ油、ｄｌ−メントール、ｌ−メントール等が挙げられる。
本発明においては、必要に応じて、上記したものから１種または２種以上を選択して用いることができる。
【００７３】
本発明において用いられる着色剤としては、ベンガラ、黄酸化鉄、黄色三二酸化鉄、カーボンブラック等が挙げられる。
本発明においては、必要に応じて、上記したものから１種または２種以上を選択して用いることができる。
【００７４】
本発明の貼付剤は、上記の構成からなる粘着剤層を支持体上に展延して調製される。
【００７５】
本発明において「支持体」としては特に限定されず、貼付剤用として汎用されるものを使用することができる。たとえば、ポリエチレン、ポリプロピレン等の伸縮性または非伸縮性の織布、不織布、ポリエチレン、ポリプロピレン、ポリエチレンテレフタレート等のポリエステル、エチレン酢酸ビニル共重合体、塩化ビニル等のフィルム、あるいはウレタン、ポリウレタン等の発泡性支持体が挙げられる。これらは、単独で使用してもよく、複数種が積層されたものを使用してもよい。さらに、支持体に静電気が蓄積することを防止するため、支持体を構成する前記織布、不織布、フィルム等に帯電防止剤を含有させてもよい。また、粘着剤層との良好な投錨性を得るため、支持体として不織布もしくは織布、またはこれらとフィルムの積層体を用いることができる。支持体の厚さは、フィルムについては通常１０μｍ〜１００μｍ、好ましくは１５μｍ〜５０μｍであり、織布、不織布、発泡性支持体等の多孔性シートについては通常５０μｍ〜２，０００μｍ、好ましくは１００μｍ〜１，０００μｍである。
【００７６】
また、本発明の貼付剤は、貼付剤の分野において一般的な剥離ライナーを備えることもできる。剥離ライナーとしては、グラシン紙、ポリエチレン、ポリプロピレン、ポリエチレンテレフタレート等のポリエステル、ポリスチレンなどの樹脂フィルム、アルミフィルム、発泡ポリエチレンフィルムまたは発泡ポリプロピレンフィルム等、もしくは前記のうち２種以上の積層物を用いることができ、さらにこれらにシリコーン加工したものやフッ素樹脂加工したもの、エンボス加工、親水性加工、疎水性加工等を施したものなどを用いることもできる。該剥離ライナーの厚さは、通常１０μｍ〜２００μｍ、好ましくは１５μｍ〜１５０μｍである。
【００７７】
本発明の貼付剤は、たとえば、熱可塑性エラストマーおよびリバスチグミンまたはその塩をそれぞれ不揮発性炭化水素油に溶解して、トルエン等の溶媒に溶解または分散させて、粘着剤層形成用の塗液を調製し、得られた塗液を支持体に塗布し、次いで乾燥させることによって製造することができる。剥離ライナーを用いる場合には、粘着剤層に剥離ライナーを圧着して、積層することができる。あるいは、前記塗液を剥離ライナー上に塗布し、乾燥して剥離ライナーの表面に粘着剤層を形成させ、その後支持体を粘着剤層上に圧着して貼り合わせてもよい。粘着剤層形成用の塗液の塗布は、たとえば、ロールコーター、ダイコーター、グラビアロールコーター、リバースロールコーター、キスロールコーター、ディップロールコーター、バーコーター、ナイフコーター、スプレーコーター等の慣用のコーターを用いて行うことができる。また、前記塗液の乾燥は加熱下、たとえば４０℃〜１５０℃程度の温度で行うことが好ましい。乾燥後のリバスチグミンを含有する粘着剤層は、好ましくは１０ｇ／ｍ２〜１，０００ｇ／ｍ２であり、より好ましくは２０ｇ／ｍ２〜８００ｇ／ｍ２である。
【００７８】
本発明の貼付剤は、薬物を保持する粘着剤層に代えて、薬物を保持する貯蔵層および粘着剤層を支持体上に形成した形態の貼付剤（第２態様の貼付剤）であってもよい。
かかる貼付剤では、薬物を保持する貯蔵層（以下、「薬物貯蔵層」とも略称する）がリバスチグミンまたはその塩を含み、粘着剤層が、熱可塑性エラストマーおよび該エラストマー１００重量部に対して５０重量部を超え、８００重量部以下の不揮発性炭化水素油を含む。また、粘着剤層は粘着付与剤を含んでいてもよく、該粘着付与剤の粘着剤層中の含有量が１０重量％以下である。
【００７９】
薬物貯蔵層を構成する成分としては、特に限定するものではないが、例えば、特許文献２に記載の成分が挙げられる。なお、粘着剤層に使用する「熱可塑性エラストマー」および「不揮発性炭化水素油」は薬物貯蔵層の構成成分として使用できる。
【００８０】
リバスチグミンの塩の具体例としては、前述の第１態様の貼付剤において例示したものと同じである。なお、薬物貯蔵層中での分散性および経皮吸収性の観点からは、遊離（塩基）型のリバスチグミンを用いることが好ましい。
【００８１】
貼付剤における薬物の含有量は、特に限定されないが、薬物貯蔵層における分散性や経皮吸収性を考慮すると、薬物貯蔵層中において好ましくは１重量％〜３０重量％、さらに好ましくは２．５重量％〜２５重量％、最も好ましくは４重量％〜２０重量％である。
【００８２】
粘着剤層において用いる「熱可塑性エラストマー」は、前述の第１態様の貼付剤の「薬物を保持する粘着剤層」における「熱可塑性エラストマー」と同義であり、その好適態様も踏襲される。粘着剤層中における熱可塑性エラストマー含有量は、好ましくは８重量％〜６６重量％であり、より好ましくは１０重量％〜６５重量％、特に好ましくは１２重量％〜６４重量％である。
【００８３】
粘着剤層が含有する「不揮発性炭化水素油」は、前述の第１態様の貼付剤の「薬物を保持する粘着剤層」における「不揮発性炭化水素油」と同義であり、その好適態様も踏襲される。粘着剤層は、不揮発性炭化水素油を、熱可塑性エラストマー１００重量部に対して、５０重量部を超えて８００重量部以下の重量比で含有する。熱可塑性エラストマー１００重量部に対する不揮発性炭化水素油の含有量が８００重量部より多くなると、粘着剤層の形状の維持が困難となる。一方、不揮発性炭化水素油の含有量が５０重量部以下であると、粘着剤が硬くなりすぎることにより十分な皮膚粘着性が得られない傾向があり、特に、貼付時の皮膚の動きに対する追随性が悪くなり、貼付中に脱落する場合がある。このような観点から、粘着剤層中における不揮発性炭化水素油の含有量は、好ましくは熱可塑性エラストマー１００重量部に対し、５１重量部〜８００重量部、さらに好ましくは６０重量部〜６００重量部、最も好ましくは７０重量部〜５００重量部である。
【００８４】
また、粘着剤層中における不揮発性炭化水素油の含有量は、好ましくは２３．５重量％〜８８重量％、さらに好ましくは２５重量％〜８５重量％、最も好ましくは２６．５重量％〜８３重量％である。
【００８５】
薬物貯蔵層に「熱可塑性エラストマー」および「不揮発性炭化水素油」を適用する場合、熱可塑性エラストマーと不揮発性炭化水素油は、好ましくは熱可塑性エラストマー１００重量部に対し不揮発性炭化水素油を１０〜１２００重量部の割合で使用するのが好ましく、５０〜８００重量部の割合で使用するのがより好ましい。
【００８６】
薬物貯蔵層中におけるリバスチグミンの分散性や経皮吸収性を高める観点から、薬物貯蔵層はさらにアルコール系溶媒、アミド系溶媒、エステル系溶媒、液状の有機酸、カルボン酸塩、ラクトン、および界面活性剤からなる群から選択される１種または２種以上を含んでいてもよい。
【００８７】
かかるアルコール系溶媒、アミド系溶媒、エステル系溶媒、液状の有機酸、カルボン酸塩、ラクトン、および界面活性剤のそれぞれの好適態様および薬物貯蔵層中の含有量は、前述の第１態様の貼付剤の「薬物を保持する粘着剤層」におけるそれが踏襲される。
【００８８】
上記のような含有量および含有量比にて熱可塑性エラストマーと不揮発性炭化水素油を含有させて粘着剤層とすることにより、良好な皮膚粘着性を発揮させることができるが、粘着剤層には、必要に応じて粘着付与剤を含有させてもよい。
【００８９】
ここでいう「粘着付与剤」は、前述の第１態様の貼付剤の「薬物を保持する粘着剤層」における「粘着付与剤」と同義であり、その好適態様も踏襲される。粘着剤層中における粘着付与剤の含有量は、１０重量％以下とする。該含有量は、好ましくは５重量％以下、より好ましくは２重量％以下、さらに好ましくは１重量％以下であり、粘着付与剤を含まないことが最も好ましい。なお、貼付剤の皮膚粘着性との関連から、粘着付与剤の含有量は、熱可塑性エラストマーおよび不揮発性炭化水素油の種類、含有量、およびその含有量比に応じて調製される。
【００９０】
当該第２態様の貼付剤における薬物貯蔵層および粘着剤層においては、本発明の特徴を損なわない範囲で、任意成分として、賦形剤、分散剤、安定化剤、粘稠剤、抗酸化剤、軟化剤、着香剤、着色剤等、製剤学上一般的な添加剤を含有させてもよい。かかる、各添加剤の好適態様は前述の第１態様の貼付剤のそれが踏襲される。
【００９１】
当該第２態様の貼付剤は上記の構成からなる薬物貯蔵層および粘着剤層を支持体上に展延して調製される。ここでいう「支持体」は、前述の第１態様の貼付剤の「支持体」と同義であり、その好適態様も踏襲される。
【００９２】
また、当該第２態様の貼付剤は、貼付剤の分野において一般的な剥離ライナーを備えることもできる。ここでいう「剥離ライナー」は、前述の第１態様の貼付剤の「剥離ライナー」と同義であり、その好適態様も踏襲される。
【００９３】
当該第２態様の貼付剤のうち、薬物貯蔵層は、たとえば、薬物およびポリマーを溶媒に溶解したのち、支持体上に塗布・乾燥して得ることができ、もしくは剥離ライナー上に塗布・乾燥して剥離ライナーの表面に薬物貯蔵層を形成させ、その後支持体を薬物貯蔵層上に圧着して貼り合わせてもよい。粘着剤層は、熱可塑性エラストマーおよび薬物またはその塩をそれぞれ不揮発性炭化水素油に溶解して、トルエン等の溶媒に溶解または分散させて、粘着剤層形成用の塗液を調製し、得られた塗液を、上記薬物貯蔵層上、もしくは剥離ライナー上に塗布し、次いで乾燥させることによって製造することができる。剥離ライナー上に粘着剤層を形成した場合は、その後薬物貯蔵層に圧着して貼りあわせることにより、貼付剤を得ることができる。薬物貯蔵層および粘着剤層形成用の塗液の塗布は、たとえば、ロールコーター、ダイコーター、グラビアロールコーター、リバースロールコーター、キスロールコーター、ディップロールコーター、バーコーター、ナイフコーター、スプレーコーター等の慣用のコーターを用いて行うことができる。また、前記塗液の乾燥は加熱下、たとえば４０℃〜１５０℃程度の温度で行うことが好ましい。乾燥後の薬物を含有する粘着剤層は、好ましくは１０ｇ／ｍ２〜１，０００ｇ／ｍ２であり、より好ましくは２０ｇ／ｍ２〜８００ｇ／ｍ２である。
【実施例】
【００９４】
以下実施例および比較例を挙げて本発明をさらに具体的に説明するが、本発明はこれらに限定されるものではない。【００９５】
［実施例１〜１０］リバスチグミンを含有する貼付剤の調製
表１に示す処方に従って、粘着剤層を構成する各成分を秤取した。まず、スチレン−イソプレン−スチレンブロック共重合体(SIS)／スチレン-イソプレンブロック共重合体(SI)混合物（クレイトン社製「ＫＲＡＹＴＯＮ  Ｄ１１１９」（重量平均分子量：２０７，５００）、ＪＳＲ社製「ＪＳＲ  ＳＩＳ５５０５」、「ＪＳＲ  ＳＩＳ５２２９」）を、当該混合物１００重量部に対し、２３０重量部のトルエンに溶解した。前記溶解液に、流動パラフィン（ソネボーン社製の「ＫＡＹＤＯＬ」、「Ｈｙｄｒｏｂｒｉｔｅ  ５５０ＰＯ」、「Ｈｙｄｒｏｂｒｉｔｅ  ＨＶ」）、リバスチグミンを加えて混合撹拌し、粘着剤層形成用の塗液を調製した。
なお、上記塗液をシリコーン処理したポリエチレンテレフタレート（ＰＥＴ）製フィルム（剥離ライナー）に塗布し、乾燥後の粘着剤層中のリバスチグミン含有量が１．８ｍｇ／ｃｍ２となるように調製した。８０℃のオーブンにて１時間乾燥後、該粘着剤層の表面にＰＥＴ製フィルム（支持体）をラミネートし、１５ｃｍ×３０ｃｍの大きさに裁断して、目的の貼付剤を得た。なお、表中のＳＩＳ／ＳＩ比は重量比である。【００９６】
【表１】
2013187451.tif 000002
【００９７】
［比較例１］
表１の実施例１の処方において、スチレン−イソプレン−スチレンブロック共重合体／スチレン-イソプレンブロック共重合体混合物に代えて、市販の熱硬化性感圧性アクリル系粘着剤（「Ｄｕｒｏ  ｔａｋ  ８７−２１９４」、ヘンケル社製、固形分含有量＝４０重量％）を、固形分含有量が表１の熱可塑性エラストマー含有量と同じになるように秤取して流動パラフィンを添加し、リバスチグミンを溶解して加えて混合撹拌し、粘着剤層形成用の塗液を調製した。
該塗液をシリコーン処理したＰＥＴ製フィルム（剥離ライナー）に塗布し、乾燥後の粘着剤層重量が１００ｇ／ｍ２となるように調製し、８０℃のオーブンにて６０分乾燥したが硬化せず、貼付剤は得られなかった。【００９８】
［比較例２、３］
表２に示す処方に従って、粘着剤層を構成する各成分を秤取し、実施例１と同様に貼付剤を調整したが、比較例２に関しては、十分な粘着性が得られず、比較例３に関しては粘着剤層が維持できず、評価できなかった。【００９９】
【表２】
2013187451.tif 000003
【０１００】
［試験例１］粘着特性試験
＜剥離強度＞
２５ｍｍ×３００ｍｍに裁断した貼付剤をステンレス（ＳＵＳ３０４）板に貼付し、１８０°方向に３００ｍｍ／ｍｉｎのスピードで剥離した際の応力を測定した。
＜ボールタック＞
１００ｍｍ幅で裁断した貼付剤を貼付した傾斜角３０°の斜面において、１００ｍｍの助走路を経て１／３２インチ〜１インチのボールを転がして、貼付剤上で５秒以上留まった最大のボールの呼び径を測定した。
＜保持力＞
２５ｍｍ×３００ｍｍに裁断した貼付剤をステンレス（ＳＵＳ３０４）板に貼付し、９０°方向に２５ｇの荷重を６０分間掛け、剥離した距離を測定した。
＜はみ出し＞
実施例および比較例で調整した貼付剤の端部を、支持体の上から指先で圧縮し、はみ出しの度合いを下記基準に従って評価した。
Ａ：圧縮しても、粘着層は全くはみ出さない。
Ｂ：圧縮しても、粘着層がほとんどはみ出さない。
Ｃ：圧縮時、粘着層が変形して支持体からはみ出すが、圧縮を開放すると元に戻る。
Ｄ：圧縮時、粘着層が変形して支持体からはみ出し、圧縮を開放しても元に戻りにくい。
＜入浴時剥離の程度＞
実施例および比較例で調整した貼付剤を直径36mmの円形に打抜き、健常ボランティア５名の胸部に貼付し、入浴時の剥離の度合いを下記基準に従って評価した。
Ａ：５名とも剥離しない。
Ｂ：１〜２名に端部の剥離が見られるものの、脱落はしない。
Ｃ：１〜２名で貼付剤が脱落。
Ｄ：３名以上で脱落。【０１０１】
上記粘着特性試験において、測定結果を表３に示した。【０１０２】
【表３】
2013187451.tif 000004
【０１０３】
表３より、本発明の実施例の各貼付剤は、適度な剥離強度と十分なタックを示すことが明らかとなった。また、高粘度の流動パラフィンを用いた場合、剥離強度や保持力に優れ、また、流動パラフィン含有量の調整により、粘着層のはみ出しが少なく、入浴時の剥離も少ない製剤が得られた。【０１０４】
［試験例２］ｉｎ  ｖｉｔｒｏ皮膚透過性試験
国際公開第２００６／０９３１３９号パンフレットに記載された方法に準じて、Ｗｉｓｔｅｒ系雄性ラット（５週齢）の腹部抽出皮膚を縦型フランツ拡散セルに装着した。実施例１〜３の各貼付剤および支持体上に薬物層および粘着剤層を形成してなる市販のリバスチグミン含有貼付剤（リバスチグミン含有量＝１．８ｍｇ／ｃｍ２）をそれぞれ面積１．０ｃｍ２の円形に打ち抜いて試料とし、拡散セルのラット皮膚上に貼付した（ｎ＝３）。レセプター側には１０体積％エタノール生理食塩水を用いて、経時的にレセプター溶液中のリバスチグミン含有量を、高速液体クロマトグラフィー（ＨＰＬＣ）により定量した。ＨＰＬＣの測定条件を以下に示す。
＜ＨＰＬＣ測定条件＞
ＨＰＬＣシステム：高速液体クロマトグラフ(ＬＣ２０１０Ｃ)  株式会社島津製作所製
カラム：ＯＤＳ、４．６ｍｍφ×１５ｃｍ、５μｍ
カラム温度：２５℃、
移動相：緩衝液／メタノール＝５０／５０、
（緩衝液；５．０ｍＭ  １−ヘプタンスルホン酸ナトリウム、１体積％リン酸）
検出波長：２２０ｎｍ、
流量：０．８ｍＬ／ｍｉｎ．【０１０５】
上記皮膚透過性試験において、試料貼付後２４時間にラット皮膚を透過したリバスチグミン量を求め、表４に示した。【０１０６】
【表４】
2013187451.tif 000005
【０１０７】
表４より、本発明の実施例１〜３の各貼付剤は、単位面積当たりのリバスチグミン含有量が同量である市販のリバスチグミン含有貼付剤より多く、実施例４〜１０においては同等程度であり、皮膚透過性が良好であることが示された。【０１０８】
［試験例３］皮膚一次刺激性試験
貼付開始日の３日前にｋｂｓ：ＪＷ雌性家兎（１７週齢）の背部被毛を電気バリカンで毛刈りし、実施例１の貼付剤と市販のリバスチグミン含有貼付剤をそれぞれ２．５ｃｍ角に裁断して皮膚に貼付した（ｎ＝３）。貼付場所を覆うように油紙を載せ、胸部から腹部全体にかけてアンダーラップテープ（ニチバン株式会社製）で覆うように巻き付け、さらに家兎用ジャケット（ＢＪ０３、バイオリサーチセンター株式会社製）を装着した。２４時間固定後、試料を除去し、除去後１時間目、２４時間目、４８時間目、および７２時間目にＪ.Ｐｈａｒｍａｃｏｌ．Ｅｘｐ．Ｔｈｅｒ．８２，３７７−３９０（１９４４）に記載の方法に基づき、皮膚刺激反応の程度を評価した。【０１０９】
すなわち、上記各時間において、紅斑および痂皮形成ならびに浮腫形成について下記評価基準に従って評価し、点数化した。各評価点の平均値を求め一次評価値を算出し、前記各時間の平均評価値について各家兎の平均値を求めて、一次刺激性指数Ｐ．Ｉ．Ｉ．（Ｐｒｉｍａｒｙ  Ｉｒｒｉｔａｔｉｏｎ  Ｉｎｄｅｘ）とした。Ｐ．Ｉ．Ｉ．値は最低０、最高８となり、表５に示す４つの皮膚一次刺激反応のカテゴリーに区分される。【０１１０】
＜皮膚刺激反応の評価基準＞
［紅斑および痂皮の形成］
紅斑を認めない；０点
非常に軽度な（かろうじて識別できる程度の）紅斑を認める；１点
明確な紅斑を認める；２点
中等度ないし高度の紅斑を認める；３点
高度の紅斑から紅斑の採点を妨げる程度の痂皮の形成を認める；４点
［浮腫の形成］
浮腫を認めない；０点
非常に軽度な（かろうじて識別できる程度の）浮腫を認める；１点
軽度の浮腫を認める（はっきりした膨隆による明確な縁が識別できる）；２点
中等度の浮腫（約１ｍｍの膨隆）を認める；３点
高度の浮腫（１ｍｍ以上の膨隆と曝露範囲を超えた広がり）を認める；４点【０１１１】
【表５】
2013187451.tif 000006
【０１１２】
皮膚一次刺激性試験の結果を表６に示す。【０１１３】
【表６】
2013187451.tif 000007
【０１１４】
表６より、市販のリバスチグミン含有貼付剤は、Ｐ．Ｉ．Ｉ．値が２．９２となり、中等度の刺激性を示した。これに対し、実施例の貼付剤はＰ．Ｉ．Ｉ．値が０で無刺激性と評価され、皮膚刺激性が低いことが示された。【０１１５】
［試験例４］安定性試験
市販のリバスチグミン製剤と同じ包材中に、実施例１および９で得られた製剤を封入し、市販のリバスチグミン製剤とともに４０℃、７５％ＲＨにて保管した。初期および保管後（１ヶ月後と３ヶ月後）の製剤から粘着剤層をＴＨＦに溶解し、ＨＰＬＣにてリバスチグミン含量を定量、初期値に対する保管後の薬物残存率を比較した【０１１６】
上記安定性試験において、測定結果を表７に示した。【０１１７】
【表７】
2013187451.tif 000008
【０１１８】
表７より、本発明の実施例１および９は、市販のリバスチグミン貼付剤と同等程度の安定性を示した。【０１１９】
［実施例１１］リバスチグミンを含有する貼付剤の調製
表８に示す処方に従って、薬物貯蔵層を構成する各成分を秤取した。まず、スチレン−イソプレン−スチレンブロック共重合体(SIS)／スチレン-イソプレンブロック共重合体(SI)混合物（クレイトン社製「ＫＲＡＹＴＯＮ  Ｄ１１１９」（重量平均分子量：２０７，５００））を、当混合物１００重量部に対し、２３０重量部のトルエンに溶解した。前記溶解液に、流動パラフィン（ソネボーン社製「Ｈｙｄｒｏｂｒｉｔｅ  ＨＶ」）、リバスチグミンを加えて混合撹拌し、薬物貯蔵層形成用の塗液を調製した。
上記塗液をシリコーン処理したポリエチレンテレフタレート（ＰＥＴ）製フィルム（剥離ライナー）に塗布し、乾燥後の薬物貯蔵層中のリバスチグミン含有量が１．８ｍｇ／ｃｍ２となるように調製した。８０℃のオーブンにて１時間乾燥後、該薬物貯蔵層の表面にＰＥＴ製フィルム（支持体）をラミネートし目的の薬物貯蔵層を得た。
一方、表８に示す処方に従って、粘着剤層を構成する各成分を秤取した。まず、スチレン−イソプレン−スチレンブロック共重合体(SIS)／スチレン-イソプレンブロック共重合体(SI)混合物（クレイトン社製「ＫＲＡＹＴＯＮ  Ｄ１１１９」（重量平均分子量：２０７，５００））を、当該混合物１００重量部に対し、２３０重量部のトルエンに溶解した。前記溶解液に、流動パラフィン（ソネボーン社製「Ｈｙｄｒｏｂｒｉｔｅ  ＨＶ」）を加えて混合撹拌し、粘着剤層形成用の塗液を調製した。
上記塗液をシリコーン処理したポリエチレンテレフタレート（ＰＥＴ）製フィルム（剥離ライナー）に塗布し、乾燥後の粘着剤層重量が１００ｇ／ｍ２となるように調製した。８０℃のオーブンにて１時間乾燥後、該粘着剤層の表面に薬物貯蔵層をラミネートし、１５ｃｍ×３０ｃｍの大きさに裁断して、目的の貼付剤を得た。【０１２０】
【表８】
2013187451.tif 000009
【０１２１】
実施例１１の貼付剤を前述の試験例２（ｉｎ  ｖｉｔｒｏ皮膚透過性試験）に供し、試料貼付後２４時間にラット皮膚を透過したリバスチグミン量を求め、表９に示した。【０１２２】
【表９】
2013187451.tif 000010
【０１２３】
表９より、本発明の実施例１の貼付剤は、単位面積当たりのリバスチグミン含有量が同量である市販のリバスチグミン含有貼付剤と同等程度であり、皮膚透過性が良好であることが示された。【０１２４】
実施例１１の貼付剤を前述の試験例３（皮膚一次刺激性試験）に供し、皮膚刺激性を評価した。その結果を表１０に示す。【０１２５】
【表１０】
2013187451.tif 000011
【０１２６】
表１０より、市販のリバスチグミン含有貼付剤は、Ｐ．Ｉ．Ｉ．値が２．９２となり、中等度の刺激性を示した。これに対し、実施例１１の貼付剤はＰ．Ｉ．Ｉ．値が０で無刺激性と評価され、皮膚刺激性が低いことが示された。
【産業上の利用可能性】
【０１２７】
以上詳述したように、本発明により、十分な皮膚粘着性を有しながら皮膚刺激性が低く、かつリバスチグミンの皮膚透過性が良好で、十分な経皮吸収性を示すリバスチグミンの貼付剤を提供することができる。【０１２８】
本出願は日本で出願された特願2012-133268、特願2012-230286、特願2012-230287、特願2012-230284および特願2012-230285を基礎としており、これらの内容は本明細書に全て包含される。
【国際調査報告】
2013187451.tif 000012
2013187451.tif 000013
2013187451.tif 000014
2013187451.tif 000015